(57)【要約】【課題】高コントラストなＰＤＰ用光学シートと、これを用いたプラズマディスプレイ装置を提供する。【解決手段】  ＰＤＰ用光学シート１０は、光を吸収する複数の光吸収部１ａと光を透過する複数の光透過部１ｂとがシート面方向に交互に配置されたコントラスト向上層１、及び、赤外線を吸収する赤外線吸収機能と、ネオン光を吸収するネオン光吸収機能と、表示画像を好みの色調に調整する色補正機能と、のこれらの全機能を単層で担い可視光領域に吸収のある有色透明層２、を備え、この有色透明層をコントラスト向上層よりも観察者Ｖ側に配置する。この結果、外光吸収性が高まり高コントラストとなる。プラズマディスプレイ装置はこの光学シートをプラズマディスプレイパネル３０の前面に配置する。【選択図】図１
2012198448.tif 000002
【特許請求の範囲】
【請求項１】
入射した光を制御して観察者側に出射するＰＤＰ用光学シートであって、
光を吸収する複数の光吸収部と光を透過する複数の光透過部とがシート面方向に交互に配置されたコントラスト向上層、及び、
赤外線を吸収する赤外線吸収機能と、ネオン光を吸収するネオン光吸収機能と、表示画像を好みの色調に調整する色補正機能と、のこれらの全機能を単層で担い可視光領域に吸収のある有色透明層、
を備え、
該有色透明層が前記コントラスト向上層よりも観察者側に配置される、ＰＤＰ用光学シート。
【請求項２】
プラズマディスプレイパネルの前面に、請求項１記載のＰＤＰ用光学シートが、その有色透明層がコントラスト向上層よりも観察者側となる向きで配置されている、プラズマディスプレイ装置。
【発明の詳細な説明】
【技術分野】
【０００１】
本発明は、プラズマディスプレイパネル（ＰＤＰとも言う）の画像観察者側である前面に配置するＰＤＰ用光学シートと、これを用いたプラズマディスプレイ装置に関する。
特に、高コントラストのＰＤＰ用光学シートと、これを用いたプラズマディスプレイ装置に関する。
【背景技術】
【０００２】
プラズマディスプレイパネル（ＰＤＰ）の観察者側には、外光による画像のコントラスト低下を防ぐコントラスト向上フィルタ、ディスプレイパネルから放出される電磁波を遮蔽する電磁波遮蔽フィルタ、近赤外線を吸収する近赤外線吸収フィルタ、ネオン光を吸収するネオン光吸収フィルタ、表示画像を好みの色調に調整する色補正フィルタ、或いは外光反射を防止する反射防止フィルタ等の各種フィルタが要求に応じて設けられている。
【０００３】
コントラスト向上層は、通常、多数の直線状の光吸収部をストライプ状に配列して、光吸収部の間を光透過部とする。そして、光吸収部で外光を吸収し、光透過部で画像光を透過させる（特許文献１）。
近赤外線吸収フィルタ、ネオン光吸収フィルタ、色補正フィルタなどは、それぞれに対応した、近赤外線吸収色素、ネオン光吸収色素、色補正色素をバインダ樹脂中に含有させた色素含有層として形成される。
【０００４】
また、特にディスプレイパネル用のフィルタでは、複数のフィルタ機能を一枚のフィルタで実現することが、フィルタの薄型化、低コスト化などの点で望まれている。このため、ＰＤＰ用光学シートにおいても、コントラスト向上機能以外に、近赤外線吸収機能、ネオン光吸収機能、色補正機能、反射防止機能等を、要求性能に応じて複合化した光学シートとすることが多い。例えば、ディスプレイパネルと貼り合せる粘着剤層中に各種色素を含ませて、近赤外線吸収機能、ネオン光吸収機能、色補正機能の各フィルタ機能を兼用させる（特許文献１）。
【先行技術文献】
【特許文献】
【０００５】
【特許文献１】特開２００８−１４６０７３号公報
【発明の概要】
【発明が解決しようとする課題】
【０００６】
しかしながら、ＰＤＰ用光学シートとして、コントラスト向上機能、さらに、近赤外線吸収機能、ネオン光吸収機能、色補正機能などの特定波長を吸収する波長選択吸収機能の全機能を備えさせることは出来たとしても、外光吸収機能を更に良くしてコントラスト向上機能をより高めた、より高性能のＰＤＰ用光学シートが望まれていた。
【０００７】
すなわち、本発明の課題は、コントラストがより向上するＰＤＰ用光学シートと、この光学シートを用いたプラズマディスプレイ装置を提供することである。
【課題を解決するための手段】
【０００８】
本発明によるＰＤＰ用光学シートとプラズマディスプレイ装置は、以下の構成とした。
（１）入射した光を制御して観察者側に出射するＰＤＰ用光学シートであって、
光を吸収する複数の光吸収部と光を透過する複数の光透過部とがシート面方向に交互に配置されたコントラスト向上層、及び、
赤外線を吸収する赤外線吸収機能と、ネオン光を吸収するネオン光吸収機能と、表示画像を好みの色調に調整する色補正機能と、のこれらの全機能を単層で担い可視光領域に吸収のある有色透明層、
を備え、
該有色透明層が前記コントラスト向上層よりも観察者側に配置される、ＰＤＰ用光学シート。
【０００９】
（２）プラズマディスプレイパネルの前面に、上記（１）のＰＤＰ用光学シートが、その有色透明層がコントラスト向上層よりも観察者側となる向きで配置されている、プラズマディスプレイ装置。
【発明の効果】
【００１０】
本発明によれば、有色透明層をコントラスト向上層のディスプレイパネル側ではなくコントラスト向上層の観察者側に配置することで、外光がコントラスト向上層に入射し反射して観察者側に戻っても、この反射した外光は有色透明層を往復２回の通過で減衰を２回繰り返すのに対して、画像光は有色透明層を１回しか通過しないので、有色透明層をその本来の目的以外に有効活用して外光の影響を減らすことができる。この結果、高コントラストな性能が得られる。
しかも、有色透明層が、赤外線吸収機能、ネオン光吸収機能及び色補正機能の全てを単層で機能させるので、これらを各々独立の層として設ける場合に比べて光学シート全体としての層数及び製造工程数を減らせる上、外光の減衰に特別な層を追加せずに、有色透明層を活用するので、低コストで実現できる。
【図面の簡単な説明】
【００１１】
【図１】本発明によるＰＤＰ用光学シートをその一形態で説明する断面図。
【図２】本発明によるＰＤＰ用光学シートの別の一形態（反射層あり）を例示する断面図。
【図３】本発明によるプラズマディスプレイ装置の一形態を例示する断面図。
【図４】従来のＰＤＰ用光学シートの一例を示す断面図。
【図５】実施例と比較例のＰＤＰ用光学シートの構成を説明する断面図で、（１）は実施例１、（２）は比較例１、（３）は実施例２（反射防止層付き）、（４）は比較例２を示す。
【発明を実施するための形態】
【００１２】
以下、本発明の実施の形態について図面を参照しながら説明する。なお、図面は概念図であり、構成要素の縮尺関係、縦横比等は誇張されていることがある。
【００１３】
《定義》
本明細書にて、以下の用語は次の意味で用いる。
「面方向」とは、ＰＤＰ用光学シートのシート面に平行な方向であり、コントラスト向上層、透明支持体、透明基材などの層面に平行な方向である。
「主切断面」とは、コントラスト向上層の層面に立てた法線を含む断面である「縦断面」のうち、光吸収部の延在方向に直交する断面として定義される面が「主切断面」である。この「主切断面」に於ける形状が「主切断面形状」である。
【００１４】
《要旨》
本発明のＰＤＰ用光学シートを、図１に例示する一実施形態のＰＤＰ用光学シート１０を参照して説明する。
本発明のＰＤＰ用光学シート１０は、プラズマディスプレイパネル３０の画像を観察する観察者Ｖ側である前面に配置されて使用される。同図に例示のＰＤＰ用光学シート１０は、プラズマディスプレイパネル３０の側から順に、有色でない無色透明粘着剤層４、コントラスト向上層１、透明支持体３、及び有色透明層２を有する。無色透明粘着剤層４、及び透明支持体３は必須ではないが、通常は設けられる。
【００１５】
コントラスト向上層１は、光を吸収する複数の光吸収部１ａと、光を透過する複数の光透過部１ｂとが、面方向に交互に配置された構成となっている。光吸収部１ａは、紙面に垂直方向に直線状に延在している。このため、観察者Ｖ側からＰＤＰ用光学シート１０を見ると、複数の光吸収部１ａは、ストライプ状の外観を呈する。光透過部１ｂは、光吸収部１ａの少なくとも隙間に形成され、光吸収部１ａの間の部分で画像光を通す光学要素となっている。光透過部１ｂは、同図の形態では、光吸収部１ａよりも厚みが厚く、コントラスト向上層１の面方向に沿って連続層となる部分（図面上方の透明支持体３側の部分）を有する。
コントラスト向上層１は、同図に例示する形態の様に、透明支持体３に積層されることで、機械的強度が増して取り扱いが容易となる。
【００１６】
有色透明層２は、赤外線を吸収する赤外線吸収機能、ネオン光を吸収するネオン光吸収機能、及び、表示画像を好みの色調に調整する色補正機能の、少なくとも３機能の全てを単層で担う層である。この為、可視光領域に何らかの吸収がある有色で透明な層となっている。しかも、有色透明層２は、コントラスト向上層１の観察者Ｖ側に配置される。
無色透明粘着剤層４は、有色透明層２が備える赤外線吸収機能、ネオン光吸収機能及び色補正機能は備えず、意識的に可視光領域に吸収を持たせていない無色透明な粘着剤層である。
【００１７】
この様な構成とすることによって、外光Ｌａが、コントラスト向上層１に当たって反射した反射光Ｌｒとなって、観察者Ｖ側に向かっても、この外光Ｌａは、有色透明層２を２回通過して２回減衰する。一方、プラズマディスプレイパネル３０からの画像光Ｌｄは有色透明層２を必ず通過するが、１回しか通過しない。この結果、外光の悪影響が小さくなり、高コントラストな性能が得られる。
一方、図４に例示するＰＤＰ用光学シート２０の様に、有色透明層２がコントラスト向上層１のプラズマディスプレイパネル３０側に配置されるときは、コントラスト向上層１で反射する外光Ｌａは、有色透明層２は全く通過しないので、この様な減衰は生じない。
【００１８】
Ａ．ＰＤＰ用光学シート：
ＰＤＰ用光学シートの構成要素などについて更に説明する。
【００１９】
《コントラスト向上層》
コントラスト向上層１は、光を吸収する複数の光吸収部１ａと、光を透過する複数の光透過部１ｂとがフィルタ面方向に交互に配置された層である。コントラスト向上層１は、光を吸収する光吸収部１ａの少なくとも隙間に、光を透過する光透過部１ｂを有する。
コントラスト向上層１は、透明支持体３と積層されていても良い。透明支持体３が積層される側は、任意であり、図１では観察者Ｖ側であった。この形態では、透明支持体３は保護層として機能させることができる。或いは逆に、透明支持体３は、プラズマディスプレイパネル３０側でも良い。
コントラスト向上層１はコントラストの向上効果を有し得るが、この他、画像光を正面方向など視野角を特定の方向に絞って出光することも可能であり、この機能のみに注目すれば、覗き見防止フィルタとしての機能も有し得る。
【００２０】
［光吸収部］
光吸収部１ａは、外光を吸収する光学要素である。
【００２１】
（平面視形状）
光吸収部１ａの平面視形状は、通常は、多数の直線が互いに平行に一方向に多数所定の間隔で配列したストライプ形状である。例えば、図１に例示の形態では、光吸収部１ａは、紙面に垂直な方向を延在方向としている。配列は通常所定の間隔を一定とする周期配列である。この場合、個々の直線が一つの単位光学要素となる。
光吸収部１ａの平面視形状は、ストライプ形状の様な一次元配列の他に、面方向に二次元配列したパターンでも良い。面方向に二次元配列したパターンとしては、例えば、正方格子、六方格子などのメッシュ形状であっても良い。メッシュ形状の場合は、平面視において、光吸収部１ａは面方向に連続した一つの光学要素となっている。面方向に二次元配列したパターンとしては、メッシュ形状の他に、平面視が円形、三角、多角形等を単位光学要素として、この単位光学要素が正方格子、六方格子等の格子点に互いに離れて配置されたパターンでも良い。
光吸収部１ａの平面視形状は、要求される外光遮蔽特性に応じて設計する。
【００２２】
（主切断面形状）
光吸収部１ａの主切断面形状は、任意である。例えば、図１に例示の形態では、全周囲が直線からなる三角形状であり、楔形状でもあったが、その他の形状でも良い。例えば、斜辺が、面方向の法線に平行、つまりフィルタ面に垂直となる四角形状でも良い。また、断面形状が、台形形状、五角形形状、六角形形状等でも良い。或いは、三角形や台形等の両方又は片方の斜辺が、折れ線化又は曲線化した形状（光吸収部１ａの外側に向かって凸形状或いは凹形状）等でも良い。例えば、三角形や台形の両側斜辺の傾斜が底辺（台形の場合は下底）近傍で緩くなった漏斗状の形状等である。
また、光吸収部１ａの高さ（厚さ）と光透過部１ｂの厚さが同じで、光吸収部１ａと光透過部１ｂがコントラスト向上層１の層面の両面で面一となるものでもよい。
光吸収部１ａの主切断面形状は、要求される外光遮蔽特性に応じて設計する。
光吸収部１ａの形状とその向きは、図１では二等辺三角形形状の楔形状であり、楔形状の先端の向きは、観察者Ｖ側であるが、この逆にプラズマディスプレイパネル３０側にしても良い。
光吸収部１ａの寸法は、一例を示せば、厚み（高さ）は２５〜２００μm程度であり、２５〜１２０μmがより好ましい。幅は５〜５０μm程度であり、５〜２０μmがより好ましい。配列時の隙間は１５〜１００μm程度であり、１５〜５０μmがより好ましい。なお、配列時の隙間とは光透過部１ｂのもっとも狭い部分の幅に該当する。
【００２３】
（材料）
光吸収部１ａは、光吸収性の暗色材料で形成することができる。暗色材料としては有機材料、無機材料、いずれでも良い。有機材料としては、光吸収性色材を樹脂バインダに含有させた、塗料（乃至はインキ）等の暗色樹脂組成物を用いることができる。
該光吸収性色材は、光吸収性が高く暗色の、つまり低明度の有彩色或いは無彩色を呈する暗色色材を用いることができる。暗色の代表例は黒色であり、無彩色の黒色が画像表示の色に影響を与えず、また外光吸収が大きい点で好ましい。又、低明度の有彩色としては、茶褐色、紺色、臙脂色、深緑色等が挙げられる。なお、暗色色材としては、公知の色材、黒色で言えば、例えば、カーボンブラック、黒色酸化鉄等の黒色顔料、アニリンブラック等の黒色染料などを用いれば良い。また、暗色色材としては、これら暗色色材でアクリル樹脂粒子等を暗色に着色した暗色の樹脂粒子などでもよい。また、青色、黄色、赤色などの有彩色の色材を複数種類用いて混色により、暗色材料を黒色など無彩色乃至は有彩色の暗色としても良い。光吸収性色材の含有量は、樹脂分固形分全量に対して例えば１〜１０重量％であり、３〜６重量％がより好ましい。
樹脂バインダの樹脂としては、例えば、熱可塑性樹脂、硬化性樹脂が使用できる。熱可塑性樹脂としては、アクリル系樹脂、ポリエステル系樹脂、スチレン系樹脂、オレフィン系樹脂、ポリカーボネート樹脂、ポリ塩化ビニルなどが挙げられ、硬化性樹脂としては、熱硬化性樹脂、電子線や紫外線等で硬化する電離放射線硬化性樹脂があり、熱硬化性樹脂としては、ウレタン系樹脂、エポキシ系樹脂、不飽和ポリエステル樹脂等が挙げられ、電離放射線硬化性樹脂としては、アクリレート系、ポリエステル系、エポキシ系などの樹脂が挙げられる。なかでも、電離放射線硬化性樹脂は硬化が迅速で無溶剤にできる点などで好適な樹脂である。電離放射線としては、通常、紫外線、又は電子線が用いられる。
【００２４】
［光透過部］
光透過部１ｂは、画像光を透過させる光学要素である。
光透過部１ｂは、厚み方向では厚みが、光吸収部１ａの厚み以上で、面方向では光吸収部１ａ同士の間を埋めて光吸収部１ａを少なくとも側面から支持して機械的強度を補強すると共に画像光を透過させる光学要素である。光透過部１ｂは透明な樹脂層として形成することができる。図１では、光透過部１ｂは光吸収部１ａを（両側）側面と、三角形の光吸収部１ａの頂点側の３方向から支持している例である。なお、光透過部１ｂの厚みは、例えば２５〜２５０μm程度であり、２５〜１５０μmがより好ましい。
【００２５】
（材料）
光透過部１ｂを構成する樹脂としては、透明であれば基本的には特に限定されず、例えば、熱可塑性樹脂、硬化性樹脂が使用できる。熱可塑性樹脂としては、アクリル系樹脂、ポリエステル系樹脂、スチレン系樹脂、オレフィン系樹脂、ポリカーボネート樹脂、ポリ塩化ビニルなどが挙げられ、硬化性樹脂としては、熱硬化性樹脂、電子線や紫外線等で硬化する電離放射線硬化性樹脂があり、熱硬化性樹脂としては、ウレタン系樹脂、エポキシ系樹脂、不飽和ポリエステル樹脂等が挙げられ、電離放射線硬化性樹脂としては、アクリレート系、ポリエステル系、エポキシ系などの樹脂が挙げられる。なかでも、電離放射線硬化性樹脂は硬化が迅速で無溶剤にできる点などで好適な樹脂である。電離放射線としては、通常、紫外線、又は電子線が用いられる。
【００２６】
［コントラスト向上層の形成法］
コントラスト向上層１の形成は、例えば、電離放射線硬化性樹脂に電離放射線照射して重合させて形成する、いわゆるフォトポリマー法（別名２Ｐ法）で形成する。フォトポリマー法では、シリンダ状の成形型を使用すれば、透明支持体３を連続シートで供給しながら連続的に成形できる点で、生産性に優れる成形方法である。
例えば、先ず最初に、２Ｐ法で透明支持体３上に、光吸収部１ａとは逆凹凸形状の凹部を表面に有する層として、成形型と電離放射線硬化性樹脂への紫外線など電離放射線照射による硬化によって光透過部１ｂを形成する。次に、前記凹部の内部のみに、暗色材料の暗色インクをワイピング法で充填し固化させて光吸収部１ａを形成して、コントラスト向上層１とする。
【００２７】
《透明支持体》
透明支持体３としては、透明であれば、特に制限はなく公知のものを適宜選択使用すれば良い。例えば、樹脂フィルム（乃至シート）、樹脂板、或いは無機材料板等が代表的である。樹脂フィルム（乃至シート）の樹脂は例えば、ポリエチレンテレフタレート、ポリエチレンナフタレート等のポリエステル系樹脂、ポリメチルメタクリレート等のアクリル系樹脂、シクロオレフィン重合体などのポリオレフィン系樹脂、トリアセチルセルロースなどのセルロース系樹脂、或いは、ポリカーボネート系樹脂、ポリイミド系樹脂、等である。樹脂板の樹脂としては、例えば、前記の樹脂フィルムと同様の樹脂である。無機材料板の材料としては、例えば、硝子、石英、透明セラミックス等である。なかでも、２軸延伸ポリエチレンテレフタレートフィルムはコスト、透明性、機械的強度等の点で好適な材料である。なお、透明支持体３の厚みは通常１２〜５０００μｍ程度である。
【００２８】
《有色透明層》
有色透明層２は、可視光領域に吸収のある有色で透明な層である。有色透明層２は、可視光に何らかの吸収を有するが完全に可視光を吸収するのではない色の付いた透明層である。つまり、有色透明層２は、少なくとも可視光領域において光を吸収する透明な層である。なお、ここで有色とは、有彩色はもちろん、灰色などの無彩色も含む。
プラズマディスプレイパネルに対する光学フィルタにおいては、例えば、ネオン光を吸収するネオン光吸収機能を担うネオン光吸収層、表示画像を好みの色調に調整する色補正機能を担う色補正層は、必然的に、可視光領域に吸収を有する。一方、近赤外線を吸収する近赤外線吸収機能を担う近赤外線吸収層は、本来ならば可視光領域での光吸収は必要がなく且つ望まれない層である。ただ、コスト、技術的難易度等の点で、可視光領域において何らかの吸収が通常は生じる層である。
以上が、プラズマディスプレイパネルに対する光学フィルタにおいて、代表的な有色透明層２となり得る層である。
このため、有色透明層２は、近赤外線吸収機能、ネオン光吸収機能、及び色補正機能の３機能を少なくとも備える層とするが、更にこれ以外の機能を備えていてもよい。これ以外に備えさせる機能としては、可視光領域に吸収を生じる機能が、その吸収も外光減衰に活用できる点で好ましい。
【００２９】
有色透明層２は、単層で以上の様な各種機能のうち１以上の機能を担うことができる。また、有色透明層２は機能を分けた２層以上の多層構成としても良い。
また、有色透明層２は、他の機能を担う機能層と兼用することもできる。例えば、有色透明層２は、接着剤層（含む粘着剤層）と兼用することができる。
本発明では、コントラスト向上層１よりも観察者Ｖ側に配置する有色透明層２を、近赤外線吸収機能、ネオン光吸収機能、及び色補正機能の３機能を少なくとも備える層とするが、これ以外の機能を有する有色透明層２は、コントラスト向上層１に対する位置は任意である。また、有色透明層２は２箇所以上に分けられて配置されていても良い。例えば、コントラスト向上層１の観察者Ｖ側とプラズマディスプレイパネル３０側の両方に有色透明層２が配置された構成である。この場合、より色が濃い層が観察者Ｖ側に配置するのが効果的である。
【００３０】
ここで、近赤外線吸収層、ネオン光吸収層、及び色補正層について、更に説明しておく。これらの層は、通常それぞれに対応する色素を用いることで形成される。代表的には、色素をバインダ樹脂中に含有する層として形成される。
また、これらの層については、ＰＤＰ用光学フィルタとして、従来公知の層を用いることができる。
【００３１】
［近赤外線吸収層の色素］
近赤外線吸収層に用いる近赤外線吸収色素としては、アントラキノン系化合物、ナフトキノン系化合物、フタロシアニン系化合物、ジイモニウム系化合物、ジチオニール錯体などの有機系色素、インジウム錫酸化物、チタン酸化物、セシウム含有タングステン酸化物などの無機系色素を１種又は２種以上併用する。併用では、例えばフタロシアニン系化合物とジイモニウム系化合物との併用が、特に、可視光に対する透明性、耐光性などの点で好ましい。
【００３２】
［ネオン光吸収層の色素］
ネオン光吸収層に用いるネオン光吸収色素としては、ＰＤＰから放射されるネオン光を吸収させる色素である。ネオン光吸収色素は、上記ネオン光の中心波長を５９０ｎｍとすれば、該５９０ｎｍ付近に最大吸収ピークを有するものが好ましい。ネオン光吸収色素としては、具体的には、シアニン系色素、オキソノール系色素、メチン系色素、サブフタロシアニン系色素、ポルフィリン系色素等のネオン光吸収色素が挙げられる。これらの色素は、１種単独使用、又は２種以上併用する。
【００３３】
［色補正層の色素］
色補正層に用いる色補正色素は、コントラスト向上フィルタによる表示画像を好みの色調（ 天然色、或いは天然色から多少偏移した色） に補正する為の色素である。このような色補正色素としては、有機系色素、無機系色素などであり、具体的には、アントラキノン系、ナフタレン系、などが挙げられる。これらの色素は、１種単独使用、又は２種以上併用する。
【００３４】
［バインダ樹脂］
上記色素を含有させるバインダ樹脂としては、アクリル樹脂、ポリエステル樹脂、ウレタン樹脂、スチレン樹脂等の熱可塑性樹脂、ウレタン樹脂、エポキシ樹脂、アクリル樹脂等の熱硬化性樹脂を用いるのが好ましい。
有色透明層２を粘着剤層と兼用させるときは、バインダ樹脂として、アクリル樹脂系、ポリエステル樹脂系等の粘着剤を用いることもできる。
なお、有色透明層２中には、必要に応じて、公知の各種添加剤を添加しても良い。例えば、紫外線吸収剤、帯電防止剤、充填剤、酸化防止剤などである。
【００３５】
［有色透明層の層的位置とコントラストとの関係］
ここで、有色透明層２の層的位置関係と、コントラストとの関係について、図１の本発明のＰＤＰ用光学シート１０と、図４の従来のＰＤＰ用光学フィルタ２０を参照して説明する。
図４の構成は、図１の構成に対して、有色透明層２がコントラスト向上層１よりもプラズマディスプレイパネル３０側に位置しており、図１の透明粘着剤層４に代えて色透明層２を設けた構成である。
【００３６】
図１の本発明による構成では、外光Ｌａは、コントラスト向上層１で反射するとき、外光Ｌａはコントラスト向上層１の手前の観察者Ｖ側に位置する有色透明層２を往復し、２回通過した反射光Ｌｒとなる。
一方、図４の構成では、有色透明層２がコントラスト向上層１のプラズマディスプレイパネル３０側に位置するので、コントラスト向上層１当たって反射しても、有色透明層２を通過しない反射光Ｌｒとなる。
このため、図１の本発明による構成の方が、図４の構成に比べて、コントラスト向上層１で反射した反射光Ｌｒは少なくなる。
一方、プラズマディスプレイパネル３０からの画像光Ｌｄは、必ず有色透明層２及びコントラスト向上層１を通過するが、１回しか通過しないために、図１の本発明による構成と、図４の構成とで通過後の画像光Ｌｄの強度に違いはない。
このため、白輝度／黒輝度として算出されるコントラストにおいて、黒輝度への悪影響が大きい外光反射光Ｌｒが小さくなる分、白輝度／黒輝度の分母である黒輝度が図１の構成では小さくなるので、この分、コントラストを高コントラストにできる。
【００３７】
《無色透明粘着剤層》
無色透明粘着剤層４は、有色透明層２が有する、赤外線吸収機能、ネオン光吸収機能及び色補正機能の全ての機能を有さず、更に、色素添加などで意識的に可視光領域に吸収を持たせていない層である。したがって、意識的にではなく不本意に、例えば、経時的に透明な層が材料変質によって黄変した結果、可視光領域に吸収を持ってしまった透明な層などは有彩色であるが、無色透明粘着剤層４に含める。無色透明粘着剤層４の「無色」とは、灰色などの文字とおり無彩色の他、黄変の様な不本意な有彩色も含む。
【００３８】
無色透明粘着剤層４には、公知の粘着剤を適宜使用すれば良い。例えば、前記有色透明層２において、それを粘着剤層と兼用させるときに列記した、アクリル樹脂系、ポリエステル樹脂系等の粘着剤を用いることもできる。
なお、無色透明粘着剤層４中には、必要に応じて、公知の各種添加剤を添加しても良い。例えば、紫外線吸収剤、帯電防止剤、充填剤、酸化防止剤などである。
なお、この無色透明粘着剤層４は、接着剤層として形成しても良い。この接着剤には、前記有色透明層２でバインダ樹脂として列記した樹脂を用いることができる。
【００３９】
《その他の層》
なお、本発明によるＰＤＰ用光学シートは、本発明の主旨を逸脱しない範囲内であれば、上記した以外のその他の層を含んでもよい。例えば、各種光学フィルタ機能を付与する光学フィルタ層、光学フィルタ機能以外の機能を付与する機能層などである。これらの層には公知の層を適宜採用することができる。
なお、光学フィルタ層としては、紫外線吸収層、反射防止層（防眩、反射防止、防眩及び反射防止兼用のいずれか）などである。また、光学フィルタ機能以外の機能を付与する機能層としては、電磁波遮蔽層、防汚層、帯電防止層、ハードコート層、粘着剤層、該粘着剤層を使用時まで保護する離型フィルム、接着剤層、層間密着を強化するプライマ層、耐衝撃層などである。なお、これらの層は単層で２以上の機能を兼用することもある。
【００４０】
Ｂ．プラズマディスプレイ装置：
本発明によるプラズマディスプレイ装置は、図３に例示する様に、上記の様なＰＤＰ用光学シート１０と、プラズマディスプレイパネル３０とを備えるプラズマディスプレイ装置１００である。なお、ここでのＰＤＰ用光学シート１０は、図１の構成に対して、更に有色透明層２に反射防止層５が積層された形態である。
本プラズマディスプレイ装置１００は、該ＰＤＰ用光学シート１０及び該プラズマディスプレイパネル３０以外に、筐体（キャビネット）、入出力部品等の他、画像表示装置の用途に応じて、例えば、テレビジョン受像機の場合はチューナ等の、公知の各種部品を備える。これらのその他の構成要素は、特に制限はなく、用途に応じたものとなる。
プラズマディスプレイパネル３０としては、ディスプレイ駆動回路等の各種回路、該駆動回路とディスプレイパネル本体間の配線、これらを一体化するシャーシ、フレーム等を含んでいても良い。従って、プラズマディスプレイパネル３０は、「ディスプレイモジュール」乃至は「パネルモジュール」等と呼ぶこともできる。
【００４１】
本ＰＤＰ用光学シート１０のプラズマディスプレイパネル３０に対する配置は、図３の様に、プラズマディスプレイパネル３０の画像を観察する観察者Ｖ側の前面に配置するとき、コントラスト向上層１と有色透明層２との位置関係について、有色透明層２をコントラスト向上層１よりも観察者Ｖ側に配置する。
図３では、ＰＤＰ用光学シート１０とプラズマディスプレイパネル３０との間は、無色透明粘着剤層４を介して密着積層してあるが、密着積層するのが界面での反射による光損失を減らせる点で好ましい。ただ、各構成要素の間に空気層がある構成を否定するものではない。
【００４２】
この様な構成のプラズマディスプレイ装置とすることによって、ＰＤＰ用光学シート１０の効果が得られる。その結果、高コントラストにすることが出来る。
【００４３】
なお、プラズマディスプレイ装置１００は、図示はしないが、更にその他の光学部材を備えていても良い。その他の光学部材は、例えば前記したその他の層として述べた機能層を有する光学部材等である。例えば、衝撃吸収フィルタ等である。その他の光学部材を配置する位置は任意である。
【００４４】
Ｃ．用途：
本発明によるＰＤＰ用光学シート１０は、プラズマディスプレイパネルの観察者側の前面側に配置する用途が好適である。また、このＰＤＰ用光学シート１０を備えるプラズマディスプレイ装置１００は、テレビジョン受像機、測定機器や計器類、事務用機器、医療機器、電算機器、電子看板、案内表示板、遊戯機器等の画像表示装置として好適である。
【実施例】
【００４５】
以下、本発明を実施例、及び比較例によって詳述する。
【００４６】
《実施例１》
図５（１）に示す構成のＰＤＰ用光学シート１０を次の様にして作製した。
【００４７】
〔コントラスト向上層の作製〕
透明支持体３として厚み１００μｍの透明な２軸延伸ポリエチレンテレフタレートフィルムを用意し、この透明支持体３の片面に、円筒状の成形型を用いた２Ｐ法によって紫外線硬化性樹脂の硬化物層として、光透過部１ｂを形成した。この光透過部１ｂの表面には、これらか形成する光吸収部１ａとは逆凹凸形状の凹状溝が２Ｐ法によって形成されている。次に、この凹状溝の内部のみに、ワイピング法によって、黒色樹脂粒子と紫外線硬化性樹脂のバインダ樹脂を含む暗色材料のインクを充填し紫外線照射で固化させて、光吸収部１ａを形成して、透明支持体３が積層されたコントラスト向上層１を作製した。
光透過部１ｂの厚みは１００μｍ、光吸収部１ａの断面形状は、大きい方の底辺の下底をコントラスト向上層１の面とする台形形状で、高さ８４．６μm、下底１０μm、上底５．８μmの形状である。
【００４８】
〔粘着剤層を兼用する有色透明層形成用の有色透明粘着フィルムの準備〕
有色透明層２用として次の有色透明粘着フィルムを用意した。
アクリル系粘着剤（感圧性粘着剤「オリバイン（登録商標）」ＢＰＳ６２７１：商品名、固形分２７％、東洋インキ製造株式会社製）及び硬化剤（ＢＸＸ５６２７：商品名、東洋インキ製造株式会社製）に対して、近赤外線吸収色素として、フタロシアニン系化合物（ＩＲ１２：商品名、株式会社日本触媒製）０．０５質量部、フタロシアニン系化合物（ＩＲ１４：商品名、株式会社日本触媒製）０．０２質量部、及びジインモニウム系化合物（ＩＲＧ−０６８：商品名、株式会社日本触媒製）０．０３質量部を配合した。更に、ネオン光吸収色素（ＴＡＰ２：商品名、山田化学工業株式会社製）を０．０１質量部配合した。更に、調色色素として、ＫＡＹＡＳＥＴ（日本化薬株式会社製）を０．１質量部、層状粘土鉱物として、クニピア（登録商標）Ｄ３６（クニミネ工業株式会社製）を０．０５質量部配合したものを有色透明層形成用の樹脂組成物として作製した。
【００４９】
この樹脂組成物を、透明基材６とする厚さ１００μｍの透明な２軸延伸ポリエチレンテレフタレートフィルム上に厚さ２５μｍになるように塗布し、加熱乾燥させ塗膜を形成した後、この塗膜上に３８μｍの離型フィルムをラミネートし、有色透明層を有する有色透明粘着フィルムを作製した。
【００５０】
〔無色透明粘着剤層を有する無色透明粘着フィルムの準備〕
無色透明粘着剤層用として次の無色透明粘着フィルムを用意した。
上記の粘着剤層を兼用する有色透明層の準備にて、近赤外線吸収色素、ネオン光吸収色素、調色色素及び層状粘土鉱物の配合を省略した樹脂組成物を、無色透明粘着剤層形成用の樹脂組成物として作製した。
この樹脂組成物を厚さ３８μｍの離型フィルム上に厚さ２５μｍになるように塗布し、加熱乾燥させ塗膜を形成した後、この塗膜上に３８μｍの離型フィルムをラミネートし、離型フィルム間に無色透明粘着剤層４を有する無色透明粘着フィルムを作製した。
【００５１】
〔ＰＤＰ用光学シートの作製〕
上記有色透明粘着フィルムの離型フィルムを剥がし、前記コントラスト向上層１に積層した透明支持体３の表面に貼り合わせて、透明支持体３に有色透明層２及び透明基材６を積層した。次にコントラスト向上層１の他方の面に、上記無色透明粘着フィルムの離型フィルムを剥がして、無色透明粘着剤層４と剥離フィルムを積層して、図５（１）に示すＰＤＰ用光学フィルタ１０を得た。
【００５２】
《比較例１》
図５（２）に示す構成のＰＤＰ用光学シート２０を次の様にして作製した。
図５（２）のＰＤＰ用光学シート２０は、実施例１の構成に対して、有色透明層２のコントラスト向上層１に対する位置が実施例１とは逆の構成である。より具体的には、有色透明層２と無色透明粘着剤層４とが置き換わった構成である。
【００５３】
〔無色透明粘着剤層を有する第２の無色透明粘着フィルムの準備〕
透明基材６が積層された無色透明粘着剤層用として次の第２の無色透明粘着フィルムを作製した。
実施例１に於ける、無色透明粘着剤層４を有する無色透明粘着フィルムの準備にて、作製した樹脂組成物を、透明基材６とする厚さ１００μｍの透明な２軸延伸ポリエチレンテレフタレートフィルム上に厚さ２５μｍになるように塗布し、加熱乾燥させ塗膜を形成した後、この塗膜上に３８μｍの離型フィルムをラミネートし、透明基材６が積層された無色透明粘着剤層４を有する第２の無色透明粘着フィルムを作製した。
【００５４】
〔粘着剤層を兼用する有色透明層形成用の第２の有色透明粘着フィルムの準備〕
透明基材６が積層された有色透明層用として次の第２の有色透明粘着フィルムを作製した。
実施例１に於ける、粘着剤層を兼用する有色透明層形成用の有色透明粘着フィルムの準備にて、作製した樹脂組成物を、透明基材６とする厚さ１００μｍの透明な２軸延伸ポリエチレンテレフタレートフィルム上に厚さ２５μｍになるように塗布し、加熱乾燥させ塗膜を形成した後、この塗膜上に３８μｍの離型フィルムをラミネートし、透明基材６が積層された有色透明粘着剤層２を有する第２の有色透明粘着フィルムを作製した。
【００５５】
〔ＰＤＰ用光学シートの作製〕
上記第２の無色透明粘着フィルムの離型フィルムを剥がし、実施例１で作製したコントラスト向上層１に積層した透明支持体３の表面に貼り合わせて、透明支持体３に無色透明粘着剤層４及び透明基材６を積層した。次にコントラスト向上層１の他方の面に、上記第２の有色透明粘着フィルムの離型フィルムを剥がして、有色透明層２と剥離フィルムを積層して、図５（２）に示すＰＤＰ用光学フィルタ２０を得た。
【００５６】
《実施例２》
図５（３）に示す構成のＰＤＰ用光学シート１０を次の様にして作製した。
図５（３）のＰＤＰ用光学シート１０は、実施例１の構成に対して、透明基材６の表面に、更に反射防止層５を有する構成である。
実施例１の有色透明粘着フィルムの準備にて、透明基材６とする厚さ１００μｍの透明な２軸延伸ポリエチレンテレフタレートフィルムとして、有色透明層２とする樹脂組成物の塗布面とは逆の面に、予め反射防止層５を形成しておいたフィルムを用いた他は、実施例１と同様にして、ＰＤＰ用光学シート１０を作製した。
反射防止層５は、中空シリカ微粒子を含有する紫外線硬化性樹脂塗料を塗工し、紫外線照射して硬化させて、厚さ１００ｎｍの塗膜として形成した。
【００５７】
《比較例２》
図５（４）に示す構成のＰＤＰ用光学シート２０を次の様にして作製した。
図５（４）のＰＤＰ用光学シート２０は、実施例２の構成に対して、有色透明層２のコントラスト向上層１に対する位置が実施例１とは逆の構成である。より具体的には、有色透明層２と無色透明粘着剤層４とが置き換わった構成である。
比較例１の無色透明粘着フィルムの準備にて、透明基材６とする厚さ１００μｍの透明な２軸延伸ポリエチレンテレフタレートフィルムとして、無色透明粘着剤層４とする樹脂組成物の塗布面とは逆の面に、実施例２と同様の反射防止層５を形成しておいたフィルムを用いた他は、比較例１と同様にして、ＰＤＰ用光学シート２０を作製した。
【００５８】
《性能評価》
各実施例および各比較例のＰＤＰ用光学シートについて、プラズマディスプレイパネル３０の前面ガラス板に、実施例では無色透明粘着剤層４によって貼り合わせ、比較例では有色透明層２によって貼り合わせ、評価用のプラズマディスプレイ装置１００，２００をそれぞれ作製した。このプラズマディスプレイ装置１００，２００を、天井からの蛍光灯の室内照明を外光とする環境下で、黒画面表示時の黒輝度と白画面表示時の白輝度を輝度計で３点測定した平均値から、明室下でのコントラストを算出した。
性能は、プラズマディスプレイパネル３０の前面ガラス板にＰＤＰ用光学シートを貼り付ける前のパネルのみの状態での、白輝度とコントラストとを基準として各々１００．０として、これに対する相対的な値で評価した。
【００５９】
【表１】
2012198448.tif 000003
【００６０】
表１に示す様に、実施例１では、これと有色透明層２のコントラスト向上層１に対する位置関係が逆の比較例１に対して、輝度が１％減少（３９．１１／３９．５２）したが、コントラストは、３．９％増加（３１４．７０／３０２．９１）した。
反射防止層５を有する構成の実施例２では、これと有色透明層２のコントラスト向上層１に対する位置関係が逆の比較例２に対して、輝度が１．９％上昇（４０．６４／３９．８８）し、コントラストも４．２％増加（３０５．１１／２９２．８９）した。
この結果、有色透明層２のコントラスト向上層１に対する位置関係は、コントラストに及ぼす影響が大きく、約４％上昇することが確認され、高コントラストのＰＤＰ用光学フィルタ１０が得られた。
なお、反射防止層５を設けると、ＰＤＰ用光学シートの最外面での反射光が少なくなるので表示画面への写り込みは少なくなるが、反射せずに光学シート内部に外光が進入し、光学シート内部或いはディスプレイパネルで反射して観察者Ｖ側に戻り、黒輝度や白輝度に混入してこれらを上昇させる。特に輝度の小さい方の黒輝度への相対的影響が大きいので、コントラストは反射防止層５を設けない形態に比べて反射防止層５を設ける形態の法が小さくなる（実施例１に対する実施例２、比較例１に対する比較例２）。ただ、反射防止層５を設ける形態でも、上記のように、有色透明層２をコントラスト向上層１の観察者側とすることで、そうでない形態に比べて、高コントラストになることに変わりない。
【００６１】
１      コントラスト向上層
１ａ    光吸収部
１ｂ    光透過部
２      有色透明層
３      透明基材
４      無色透明粘着剤層
５      反射防止層
６      透明基材
１０    ＰＤＰ用光学シート
２０    従来のＰＤＰ用光学シート
３０    プラズマディスプレイパネル
１００  プラズマディスプレイ装置
２００  従来のプラズマディスプレイ装置
Ｌａ    外光
Ｌｄ    画像光
Ｌｒ    反射光
Ｖ      観察者
【図１】
2012198448.tif 000004
【図２】
2012198448.tif 000005
【図３】
2012198448.tif 000006
【図４】
2012198448.tif 000007
【図５】
2012198448.tif 000008